(57)【要約】      （修正有）【課題】高輝度と優れた色再現性とを両立可能な画像表示装置を提供する。【解決手段】４２０ｎｍ以上４８０ｎｍ以下に発光ピークを有する発光素子と、５２５ｎｍ以上５４９ｎｍ以下に発光ピークを有する第一蛍光体と、６００ｎｍ以上６８０ｎｍ以下に発光ピークを有する第二蛍光体とを含む発光装置と、赤色、緑色及び青色の画素を有するカラーフィルターと、光透過制御部材と、を備え、2019148808.tif 000009（Ｉ（λ）は第一蛍光体の相対発光強度、ＴＲ（λ）はカラーフィルターの赤色画素の相対分光透過率を表す。）の積分値が、第一蛍光体の発光ピーク波長が５２５ｎｍ以上５４０ｎｍ未満の場合に３．０未満であり、発光ピーク波長が５４０ｎｍ以上５４９ｎｍ以下の場合に５．５未満である。【選択図】なし【特許請求の範囲】
【請求項１】
４２０ｎｍ以上４８０ｎｍ以下の範囲に発光ピーク波長を有し、半値幅が３０ｎｍ以下である発光素子と、
前記発光素子からの光に励起されて５２５ｎｍ以上５４９ｎｍ以下の範囲に発光ピーク波長を有する光を発するチオガレート蛍光体であって、発光スペクトルにおいて、発光ピーク波長よりも長波長側で最大発光強度に対して２０％の発光強度を示す波長と、発光ピーク波長との差が５０ｎｍ以下である第一蛍光体と、
前記発光素子からの光に励起されて６００ｎｍ以上６８０ｎｍ以下の範囲に発光ピーク波長を有し、半値幅が３０ｎｍ以下である光を発する第二蛍光体、及び樹脂を含む蛍光部材とを含む発光装置と、
分光透過曲線における透過率が８０％となる波長を６１５ｎｍ以下の範囲に有する赤色画素、分光透過曲線における波長４６０ｎｍ以上６４０ｎｍ以下の範囲の積分値に対する波長５５０ｎｍ以上６４０ｎｍ以下の範囲の積分値の比率が２５％以上である緑色画素及び青色画素を有するカラーフィルターと、
光透過制御部材と、
を備え、
下記式（１）：
【数１】
2019148808.tif 000008
（式中、λは波長（ｎｍ）を表し、Ｉ（λ）は、前記第一蛍光体の波長λｎｍにおける相対発光強度を表し、ＴＲ（λ）は、前記カラーフィルターの赤色画素の波長λｎｍにおける相対分光透過率を表す。）
で与えられる積分値が、前記第一蛍光体の発光ピーク波長が５２５ｎｍ以上５４０ｎｍ未満の範囲にある場合に３．０未満であり、前記第一蛍光体の発光ピーク波長が５４０ｎｍ以上５４９ｎｍ以下の範囲にある場合に５．５未満であり、
前記発光装置からの光を、前記カラーフィルターを通過させて得られる発光スペクトルにおいて、４９０ｎｍ以上５７０ｎｍ以下の発光強度の積分値に対する５７０ｎｍ以上６００ｎｍ以下の発光強度の積分値の比が、前記第一蛍光体の発光ピーク波長が５２５ｎｍ以上５４０ｎｍ未満の範囲にある場合に０．１５未満であり、５４０ｎｍ以上５４９ｎｍ以下の範囲にある場合に０．２２未満である画像表示装置。
【請求項２】
ｘが、０．１１以上０．１４以下である請求項１に記載の画像表示装置。
【請求項３】
前記第一蛍光体の平均粒径が１μｍ以上３０μｍ以下である請求項１又は２に記載の画像表示装置。
【請求項４】
前記第二蛍光体は、発光ピーク波長が６１０ｎｍ以上６７０ｎｍ以下である請求項１から３のいずれか１項に記載の画像表示装置。
【請求項５】
前記第二蛍光体は、下記式（IIａ）で表される組成を有する蛍光体及び下記式（IIｂ）で表される組成を有する蛍光体からなる群から選択される少なくとも１種を含む請求項１から４のいずれか１項に記載の画像表示装置。
３．５ＭｇＯ・０．５ＭｇＦ２・ＧｅＯ２：Ｍｎ４＋    （IIａ）
Ｍ２２［Ｍ１−ａＭｎ４＋ａＦ６］    （IIｂ）
（式中、Ｍ２は、Ｋ＋、Ｌｉ＋、Ｎａ＋、Ｒｂ＋、Ｃｓ＋及びＮＨ４＋からなる群から選択される少なくとも１種であり、Ｍは、第４族元素及び第１４族元素からなる群から選択される少なくとも１種の元素を示し、ａは０．０１＜ａ＜０．２０を満たす。）
【請求項６】
前記カラーフィルターの緑色画素は、分光透過曲線における波長４６０ｎｍ以上６４０ｎｍの範囲の積分値に対する波長５６０ｎｍ以上６４０ｎｍ以下の範囲の積分値の比率が１５％以上である請求項１から５のいずれか１項に記載の画像表示装置。
【請求項７】
前記カラーフィルターの赤色画素は、分光透過曲線における透過率が５０％となる波長を６０５ｎｍ以下の範囲に有する請求項１から６のいずれか１項に記載の画像表示装置。
【請求項８】
前記蛍光部材中の第一蛍光体の含有量が、前記樹脂１００質量部に対して、１質量部以上２０質量部以下である請求項１から７のいずれか１項に記載の画像表示装置。
【請求項９】
前記蛍光部材中の第二蛍光体の含有量が、前記樹脂１００質量部に対して、８０質量部以上９９質量部以下である請求項１から８のいずれか１項に記載の画像表示装置。
【請求項１０】
前記蛍光部材における前記第一蛍光体の含有量に対する第二蛍光体の含有量の比が、４以上９９以下である請求項１から９のいずれか１項に記載の画像表示装置。
【発明の詳細な説明】
【技術分野】
【０００１】
本開示は、画像表示装置に関する。
【背景技術】
【０００２】
数多くの用途に用いられている液晶表示装置において、高色再現化、高輝度化等の特性向上が求められている。これらの特性はバックライト光源、カラーフィルター等の性能に依存している。近年ではバックライト光源として、青色発光のＬＥＤと黄色発光のＹＡＧ系蛍光体とを備える白色光源が用いられている。
【０００３】
青色又は深青色発光のＬＥＤと蛍光体とを組み合わせてなるバックライト用光源と、これに特有の青色領域における余分な波長を遮断する青色画素を適用したカラーフィルターとを用いたカラー画像表示装置が知られており、広い色再現範囲を設計した場合においても、高輝度が得られるカラー画像表示装置を実現可能とされている（例えば、特許文献１参照）。
【０００４】
また半導体発光素子と、緑色発光の蛍光体と、発光スペクトルの半値幅が狭い赤色発光のＭｎ４＋賦活の蛍光体とを備える半導体発光装置が知られており、従来よりも深い赤色を表示するディスプレイが実現可能とされている（例えば、特許文献２参照）。
【先行技術文献】
【特許文献】
【０００５】
【特許文献１】特開２００６−４７９７５号公報
【特許文献２】特開２０１０−９３１３２号公報
【発明の概要】
【発明が解決しようとする課題】
【０００６】
しかしながら、特許文献１に記載のカラー画像表示装置では、特定のバックライト光源と、特定の青色画素を有するカラーフィルターを組み合わせなければならず、組み合わせるカラーフィルターによっては、充分な輝度と色再現域が得られない場合があった。また特許文献２に記載のカラー画像表示装置にあっては、組み合わせる緑色発光の蛍光体によっては、広範囲の色再現域を達成しようとすると充分な輝度が得られない場合があった。
また一般的に、高い色再現範囲を実現しようとカラーフィルターを調整すると、バックライト光源の発光の大部分がカットされ、輝度が著しく低下するという問題があった。
【０００７】
本開示の一実施形態は、高輝度と優れた色再現性とを両立可能な画像表示装置を提供することを目的とする。
【課題を解決するための手段】
【０００８】
前記課題を解決するための具体的手段は以下の通りであり、本発明は以下の態様を包含する。
４２０ｎｍ以上４８０ｎｍ以下の範囲に発光ピーク波長を有する発光素子と、下記式（Ｉ）：
（Ｓｒ１−ｘ−ｙ，Ｍ１ｙ，Ｅｕｘ）Ｇａ２Ｓ４    （Ｉ）
（式中、Ｍ１は、Ｂｅ、Ｍｇ、Ｃａ、Ｂａ及びＺｎからなる群から選択される少なくとも１種の元素を表し、ｘ及びｙは、０．０３≦ｘ≦０．２５、０≦ｙ＜０．９７及びｘ＋ｙ＜１を満たす。）
で表される組成を有し、前記発光素子からの光に励起されて５２５ｎｍ以上５４９ｎｍ以下の範囲に発光ピーク波長を有する光を発する第一蛍光体と、前記発光素子からの光に励起されて６００ｎｍ以上６８０ｎｍ以下の範囲に発光ピーク波長を有する光を発する第二蛍光体とを含む発光装置と、
赤色画素、緑色画素及び青色画素を有するカラーフィルターと、
光透過制御部材と、
を備え
下記式（１）：
【数１】
2019148808.tif 000002
（式中、λは波長（ｎｍ）を表し、Ｉ（λ）は、前記第一蛍光体の波長λｎｍにおける相対発光強度を表し、ＴＲ（λ）は、前記カラーフィルターの赤色画素の波長λｎｍにおける相対分光透過率を表す。）
で与えられる積分値が、前記第一蛍光体の発光ピーク波長が５２５ｎｍ以上５４０ｎｍ未満の範囲にある場合に３．０未満であり、前記第一蛍光体の発光ピーク波長が５４０ｎｍ以上５４９ｎｍ以下の範囲にある場合に５．５未満である画像表示装置である。
【発明の効果】
【０００９】
本開示の一実施形態によれば、高輝度と優れた色再現性とを両立可能な画像表示装置を提供することができる。
【図面の簡単な説明】
【００１０】
【図１】本実施形態に係る発光装置の一例を示す概略断面図である。
【図２Ａ】発光装置１、２及びＣ２の波長に対する相対発光強度を示す発光スペクトルである。
【図２Ｂ】図２Ａの４８０ｎｍ以上６３０ｎｍ以下の範囲の拡大図である。
【図２Ｃ】発光装置３、４及びＣ１の波長に対する相対発光強度を示す発光スペクトルである。
【図２Ｄ】図２Ｃの４８０ｎｍ以上６３０ｎｍ以下の範囲の拡大図である。
【図３】本実施形態のシミュレーションに用いるカラーフィルターの波長に対する相対透過率を示す透過スペクトルである。
【図４Ａ】実施例１、２及び比較例２に係る画像表示装置から発せられる発光スペクトルのシミュレーション結果であり、波長に対する相対発光強度を示す図である。
【図４Ｂ】図４Ａの４８０ｎｍ以上６３０ｎｍ以下の範囲の拡大図である。
【図４Ｃ】実施例３、４及び比較例１に係る画像表示装置から発せられる発光スペクトルのシミュレーション結果であり、波長に対する相対発光強度を示す図である。
【図４Ｄ】図４Ｃの４８０ｎｍ以上６３０ｎｍ以下の範囲の拡大図である。
【図５Ａ】本実施形態に係る緑色蛍光体１、２及びＣ２の波長に対する相対発光強度を示す粉体発光スペクトルである。
【図５Ｂ】本実施形態に係る緑色蛍光体３、４及びＣ１の波長に対する相対発光強度を示す粉体発光スペクトルである。
【発明を実施するための形態】
【００１１】
以下、本開示に係る画像表示装置を、実施の形態及び実施例に基づいて説明する。ただし、以下に示す実施の形態は、本発明の技術思想を具体化するための、画像表示装置を例示するものであって、本発明は、画像表示装置を以下のものに限定しない。なお、色名と色度座標との関係、光の波長範囲と単色光の色名との関係等は、ＪＩＳ  Ｚ８１１０に従う。また組成物中の各成分の含有量は、組成物中に各成分に該当する物質が複数存在する場合、特に断らない限り、組成物中に存在する当該複数の物質の合計量を意味する。
また蛍光体の平均粒径は、フィッシャー・サブ・シーブ・サイザーズ・ナンバー（Fisher Sub Sieve Sizer's No.）と呼ばれる数値であり、空気透過法を用いて測定される。
蛍光体の半値幅は、発光スペクトルにおいて、最大発光強度の５０％の発光強度を示す発光スペクトルの波長幅を意味する。
【００１２】
画像表示装置
本実施形態に係る画像表示装置は、４２０ｎｍ以上４８０ｎｍ以下の範囲に発光ピーク波長を有する発光素子と、下記式（Ｉ）で表される組成を有し、前記発光素子からの光に励起されて５２５ｎｍ以上５４９ｎｍ以下の範囲に発光ピーク波長を有する光を発する第一蛍光体と、前記発光素子からの光に励起されて６００ｎｍ以上６８０ｎｍ以下の範囲に発光ピーク波長を有する光を発する第二蛍光体とを含む発光装置と、赤色画素、緑色画素及び青色画素を有するカラーフィルターと、光透過制御部材とを備え、下記式（１）で与えられる積分値が、発光装置に含まれる第一蛍光体の発光ピーク波長が５２５ｎｍ以上５４０ｎｍ未満の範囲にある場合に３．０未満であり、第一蛍光体の発光ピーク波長が５４０ｎｍ以上５４９ｎｍ以下の範囲にある場合に５．５未満である。
【００１３】
（Ｓｒ１−ｘ−ｙ，Ｍ１ｙ，Ｅｕｘ）Ｇａ２Ｓ４    （Ｉ）
式（Ｉ）において、Ｍ１は、Ｂｅ、Ｍｇ、Ｃａ、Ｂａ及びＺｎからなる群から選択される少なくとも１種の元素を表す。ｘ及びｙは、０．０３≦ｘ≦０．２５、０≦ｙ＜０．９７及びｘ＋ｙ＜１を満たす。
【００１４】
【数２】
2019148808.tif 000003
【００１５】
式中、λは波長（ｎｍ）を表し、Ｉ（λ）は、第一蛍光体の波長λｎｍにおける相対発光強度を表し、ＴＲ（λ）は、カラーフィルターの赤色画素の波長λｎｍにおける相対分光透過率を表す。
【００１６】
式（１）において、Ｉ（λ）は第一蛍光体の波長λｎｍにおける相対発光強度であり、第一蛍光体の発光スペクトルにおける最大発光強度を１とした場合の波長λにおける発光強度を意味する。ここで第一蛍光体の発光強度は、粉体の発光スペクトルから求める。
ＴＲ（λ）はカラーフィルターの赤色画素の波長λｎｍにおける相対分光透過率であり、カラーフィルターを構成する赤色画素の分光透過率曲線における最大分光透過率を１とした場合の波長λにおける分光透過率を意味する。
【００１７】
本実施形態の画像表示装置においては、発光装置の発光スペクトルとカラーフィルターの赤色画素の透過スペクトルとが、５６０ｎｍ以上７３０ｎｍの範囲において特定の関係を有する。式（１）で与えられる積分値は、第一蛍光体から発せられる光のうち赤色画素を透過する光量に相当し、第一蛍光体の発光スペクトルに応じて特定の範囲の値をとる。式（１）で与えられる積分値は、発光装置に含まれる第一蛍光体の発光ピーク波長が５２５ｎｍ以上５４０ｎｍ未満の範囲にある場合に３．０未満であり、２．５以下であることが好ましい。また積分値は、第一蛍光体の発光ピーク波長が５４０ｎｍ以上５４９ｎｍ以下の範囲にある場合に５．５未満であり、５．０以下であることが好ましい。
【００１８】
特定の構成を有する発光装置と、特定の分光透過特性を有するカラーフィルターとを組合せて、式（１）で与えられる積分値が所定の値となるようにすることで、高輝度と優れた色再現性とを両立可能な画像表示装置を構成することができる。これは例えば以下のように考えられる。第一蛍光体は特定の組成を有する緑色発光の蛍光体であり、第一蛍光体が発する光のうちカラーフィルターの赤色画素を透過する光のうち５６０ｎｍ以上７３０ｎｍ以下の範囲の光量が所定の範囲となるように、発光装置の発光スペクトルとカラーフィルターの透過スペクトルとを調整することで、高い輝度を維持しつつ、赤色と緑色との色分離性が向上するため、優れた色再現性と優れた発光輝度の両立が達成できると考えられる。
【００１９】
本実施形態に係る画像表示装置は、ＣＩＥ１９３１色度図上において、色再現範囲が、ＮＴＳＣ比６５％以上が好ましく、７０％以上がより好ましく、７５％以上が更に好ましい。
なお、ＮＴＳＣ比とは、アメリカテレビジョン標準化委員会（National Television Standards Committee）によりＣＩＥ１９３１ ＸＹＺ表色系の色度（ｘ，ｙ）にて定められた標準方式の３原色、赤（０．６７０，０．３３０）、緑（０．２１０，０．７１０）、青（０．１４０，０．０８０）を結ぶ三角形を基準として、画像表示装置の赤・緑・青単色の色度を結んで得られる三角形を比較した面積比のことである。この面積比が即ち色再現範囲として定義され、その比率が高いほど色再現性が良好と判定される。
【００２０】
本実施形態に係る画像表示装置は、ＣＩＥ１９３１色度図上において、色再現範囲が、ＤＣＩ包含率として７０％以上が好ましく、７５％以上がより好ましく、８０％以上が更に好ましい。
なお、ＤＣＩ規格とは、米国の７つの映画スタジオが作った団体(Ｄｉｇｉｔａｌ Ｃｉｎｅｍａ Ｉｎｉｔｉａｔｉｖｅ，ＬＣＣ)が規定するデジタルシネマの規格である。
また、ＤＣＩ規格の色域は、ＣＩＥ１９３１  ＸＹＺ表色系のｘｙ色度図において、青色座標（ｘ，ｙ）＝（０．１５０，０．０６０）、緑色座標（ｘ，ｙ）＝（０．２６５，０．６９０）、赤色座標（ｘ，ｙ）＝（０．６８０，０．３２０）の三点を結んだ三角形で示される領域をいう。そしてＤＣＩ包含率は、ＤＣＩ規格の全色域の面積に対する、画像表示装置の色再現域と重複するＤＣＩ規格の色域の面積比率を意味する。
【００２１】
本実施形態に係る画像表示装置は、発光装置からの光をカラーフィルターを通過させて得られる発光スペクトルにおいて、４９０ｎｍ以上５７０ｎｍ以下の発光強度の積分値に対する５７０ｎｍ以上６００ｎｍ以下の発光強度の積分値の比が例えば第一蛍光体の発光ピーク波長が５２５ｎｍ以上５４０ｎｍ未満の範囲にある場合に０．１５未満であり、５４０ｎｍ以上５４９ｎｍ以下の範囲にある場合に０．２２未満であることが好ましい。これにより、更に優れた色再現性を達成することができる。
【００２２】
発光装置
画像表示装置を構成する発光装置は、４２０ｎｍ以上４８０ｎｍ以下の範囲に発光ピーク波長を有する発光素子と、式（Ｉ）で表される組成を有し、発光素子からの光に励起されて５２５ｎｍ以上５４９ｎｍ以下の範囲に発光ピーク波長を有する光を発する第一蛍光体と、発光素子からの光に励起されて６００ｎｍ以上６８０ｎｍ以下の範囲に発光ピーク波長を有する光を発する第二蛍光体とを含む。
【００２３】
発光素子
発光素子の発光ピーク波長は、４２０ｎｍ以上４８０ｎｍ以下の範囲にあり、発光効率の観点から、４４５ｎｍ以上４５５ｎｍ以下の範囲にあることが好ましい。この範囲に発光ピーク波長を有する発光素子を励起光源として用いることにより、発光素子からの光と蛍光体からの蛍光との混色光を発する発光装置を構成することが可能となる。さらに、発光素子から外部に放射される光を有効に利用することができるため、発光装置から出射される光の損失を少なくすることができ、高効率な発光装置を得ることができる。
【００２４】
発光素子の発光スペクトルの半値幅は特に制限されない。半値幅は例えば、３０ｎｍ以下とすることができる。
発光素子にはＬＥＤなどの半導体発光素子を用いることが好ましい。光源として半導体発光素子を用いることによって、高効率で入力に対する出力のリニアリティが高く、機械的衝撃にも強い安定した発光装置を得ることができる。
半導体発光素子としては、例えば、窒化物系半導体（ＩｎＸＡｌＹＧａ１−Ｘ−ＹＮ、ここでＸ及びＹは、０≦Ｘ、０≦Ｙ、Ｘ＋Ｙ≦１を満たす）を用いた青色、緑色等に発光する半導体発光素子を用いることができる。
【００２５】
蛍光体
発光装置は、式（Ｉ）で表される組成を有し、発光素子からの光に励起されて５２５ｎｍ以上５４９ｎｍ以下の範囲に発光ピーク波長を有する光を発する第一蛍光体と、発光素子からの光に励起されて６００ｎｍ以上６８０ｎｍ以下の範囲に発光ピーク波長を有する光を発する第二蛍光体とを含む。第一蛍光体及び第二蛍光体（併せて、単に「蛍光体」ともいう。）は例えば、発光素子を被覆する蛍光部材に含まれて発光装置を構成する。
【００２６】
蛍光部材は、蛍光体に加えて例えば、樹脂を含むことができる。樹脂は透光性樹脂であることが好ましく、例えばエポキシ樹脂、シリコーン樹脂、エポキシ変性シリコーン樹脂、変性シリコーン樹脂等の熱硬化性樹脂を挙げることができる。
【００２７】
第一蛍光体
第一蛍光体の組成を表す式（Ｉ）において、Ｍ１はＢｅ、Ｍｇ、Ｃａ、Ｂａ及びＺｎからなる群から選択される少なくとも１種の元素を表し、Ｃａ及びＢａからなる群から選択される少なくとも１種の元素を含むことが好ましい。ｘ及びｙは、０．０３≦ｘ≦０．２５、０≦ｙ＜０．９７及びｘ＋ｙ＜１を満たす。発光輝度の観点から、ｘは０．０３以上０．１７以下であることが好ましく、０．１１以上０．１４以下であることがより好ましい。ｙは０以上０．９以下が好ましく、０以上０．８以下がより好ましい。
【００２８】
第一蛍光体の発光スペクトルにおける発光ピーク波長は、５２５ｎｍ以上５４９ｎｍ以下の範囲にある。また第一蛍光体の最大励起波長は例えば、４３０ｎｍ以上４７０ｎｍ以下の範囲にあることが好ましい。
第一蛍光体の発光ピーク波長は、式（Ｉ）で表される組成を適宜変更することで５２５ｎｍ以上５４９ｎｍ以下の範囲に調整することができる。
【００２９】
第一蛍光体の発光スペクトルは単一ピークであり、発光ピーク波長よりも長波長側の範囲で最大発光強度に対して２０％の発光強度を示す波長（Ｗ２０％Ｌ）と、発光ピーク波長（Ｗｍａｘ）との差（Ｗ２０％Ｌ−Ｗｍａｘ）は例えば５０ｎｍ以下であり、４８ｎｍ以下が好ましい。また差（Ｗ２０％Ｌ−Ｗｍａｘ）は２５ｎｍ以上であり、３５ｎｍ以上が好ましい。
発光ピーク波長よりも短波長側の範囲で最大発光強度に対して２０％の発光強度を示す波長をＷ２０％Ｓとすると長波長側と短波長側の波長差の比（Ｗ２０％Ｌ−Ｗｍａｘ）／（Ｗｍａｘ−Ｗ２０％Ｓ）は、例えば１．３以上１．５以下が好ましい。
【００３０】
第一蛍光体の平均粒径は特に制限されず、目的等に応じて適宜選択できる。第一蛍光体の平均粒径は例えば、１μｍ以上３０μｍ以下であり、１μｍ以上２０μｍ以下が好ましく、３μｍ以上２０μｍ以下がより好ましい。
【００３１】
蛍光部材に含まれる第一蛍光体の含有量は特に制限されず、例えば、蛍光部材が含む樹脂１００質量部に対して１質量部以上２０質量部以下であり、２質量部以上１０質量部以下が好ましい。
【００３２】
第二蛍光体
第二蛍光体は発光素子からの光に励起されて６００ｎｍ以上６８０ｎｍ以下の範囲に発光ピーク波長を有する光を発するものであれば特に制限されず、公知の蛍光体から適宜選択して用いることができる。
第二蛍光体の発光スペクトルにおける発光ピーク波長は、６００ｎｍ以上６８０ｎｍ以下の範囲にあるが、６１０ｎｍ以上６７０ｎｍ以下の範囲にあることが好ましく、６２０ｎｍ以上６６０ｎｍ以下の範囲にあることがより好ましい。第二蛍光体の半値幅は例えば３０ｎｍ以下であり、１０ｎｍ以下が好ましい。また第二蛍光体の半値幅は例えば１ｎｍ以上であり、２ｎｍ以上が好ましい。第二蛍光体の最大励起波長は例えば、４３０ｎｍ以上４７０ｎｍ以下の範囲にあり、４４０ｎｍ以上４６０ｎｍ以下の範囲にあることが好ましい。
第二蛍光体の発光ピーク波長が特定の範囲にあり、半値幅が特定の値であることで、より優れた色再現性を達成することができる。
【００３３】
第二蛍光体の粒径及び粒度分布は特に制限されず、発光強度と耐久性の観点から、単一ピークの粒度分布を示すことが好ましく、分布幅の狭い単一ピークの粒度分布であることがより好ましい。第二蛍光体の平均粒径は例えば、１μｍ以上１００μｍ以下であり、５μｍ以上７０μｍ以下が好ましく、２０μｍ以上７０μｍ以下がより好ましい
【００３４】
第二蛍光体は、発光輝度と色再現性の観点から、下記式（IIａ）で表される組成を有する蛍光体及び下記式（IIｂ）で表される組成を有する蛍光体からなる群から選択される少なくとも１種を含むことが好ましい。
３．５ＭｇＯ・０．５ＭｇＦ２・ＧｅＯ２：Ｍｎ４＋    （IIａ）
Ｍ２２［Ｍ１−ａＭｎ４＋ａＦ６］    （IIｂ）
【００３５】
式中、Ｍ２は、Ｋ＋、Ｌｉ＋、Ｎａ＋、Ｒｂ＋、Ｃｓ＋及びＮＨ４＋からなる群から選択される少なくとも１種であり、Ｍは、第４族元素及び第１４族元素からなる群から選択される少なくとも１種の元素を示し、ａは０．０１＜ａ＜０．２０を満たす。
【００３６】
式（IIａ）又は（IIｂ）で表される組成を有する第二蛍光体は、いずれもＭｎ４＋で賦活された蛍光体であり、青色領域の光を吸収して赤色に発光する。
式（IIｂ）において、Ｍ２は、Ｌｉ＋、Ｎａ＋、Ｋ＋、Ｒｂ＋、Ｃｓ＋及びＮＨ４＋からなる群から選択され、Ｋ＋を含む少なくとも１種の陽イオンであることが好ましく、Ｋ＋を主成分とするアルカリ金属等の陽イオンであることがより好ましい。ここで「Ｋ＋を主成分とする」とは、式（IIｂ）のＭ２におけるＫ＋の含有率が８０モル％以上であることを意味し、９０モル％以上であることが好ましく、９５モル％以上であることがより好ましい。
【００３７】
式（IIｂ）におけるＭは、第４族元素及び第１４族元素からなる群から選択される少なくとも１種であり、Ｍは、発光特性の観点から、チタン（Ｔｉ）、ジルコニウム（Ｚｒ）、ハフニウム（Ｈｆ）、ケイ素（Ｓｉ）、ゲルマニウム（Ｇｅ）及びスズ（Ｓｎ）からなる群から選択される少なくとも１種であることが好ましく、ケイ素（Ｓｉ）、又はケイ素（Ｓｉ）及びゲルマニウム（Ｇｅ）を含むことがより好ましく、ケイ素（Ｓｉ）、又はケイ素（Ｓｉ）及びゲルマニウム（Ｇｅ）であることが更に好ましい。
Ｍがケイ素（Ｓｉ）、又はケイ素（Ｓｉ）及びゲルマニウム（Ｇｅ）を含む場合、Ｓｉ及びＧｅの少なくとも一方の一部が、Ｔｉ、Ｚｒ及びＨｆを含む第４族元素、並びにＣ及びＳｎを含む第１４族元素からなる群から選択される少なくとも１種で置換されていてもよい。その場合、ＭにおけるＳｉ及びＧｅの総含有率は特に制限されず、例えば、９０モル％以上であることが好ましく、９５モル％以上であることがより好ましい。
【００３８】
式（IIｂ）におけるａは０．０１以上０．２０以下であり、発光効率と発光強度の観点から０．０１５以上０．１５以下が好ましく、０．０２以上０．１０以下がより好ましく、０．０３以上０．１０以下が更に好ましい。
【００３９】
蛍光部材に含まれる第二蛍光体の含有量は特に制限されず、例えば、蛍光部材が含む樹脂１００質量部に対して８０質量部以上９９質量部以下であり、９０質量部以上９８質量部以下が好ましい。
また蛍光部材における第一蛍光体の含有量に対する第二蛍光体の含有量の比は特に制限されず、例えば、４以上９９以下であり、９以上４９以下が好ましい。
【００４０】
蛍光部材は、第一蛍光体及び第二蛍光体以外のその他の蛍光体を必要に応じて含んでいてもよい。その他の蛍光体としては、例えば（Ｓｒ，Ｃａ）ＡｌＳｉＮ３：Ｅｕ２＋、ＳｒＬｉＡｌ３Ｎ４：Ｅｕ２＋等が挙げられる。蛍光部材がその他の蛍光体を含む場合、その含有量は第一蛍光体及び第二蛍光体の総量に対して、例えば１０質量％以下であり、１質量％以下が好ましい。
【００４１】
上記蛍光体の製造方法は特に限定されず、公知の手段から適宜選択して採用することができる。例えば、以下のようにして製造することができる。蛍光体の組成に含有される元素の単体、酸化物、炭酸塩、窒化物、塩化物、フッ化物、硫化物などを原料とし、これらの各原料を所定の組成比となるように秤量する。また、原料にさらにフラックスなどの添加材料を適宜加え、混合機を用いて湿式又は乾式で混合する。これにより、固相反応を促進させて均一な大きさの粒子を形成することが可能となる。また、混合機は工業的に通常用いられているボールミルの他、振動ミル、ロールミル、ジェットミルなどの粉砕機を用いてもよい。粉砕機を用いて粉砕することで比表面積を大きくすることもできる。また、粉末の比表面積を一定範囲とするために、工業的に通常用いられている沈降槽、ハイドロサイクロン、遠心分離器などの湿式分離機、サイクロン、エアセパレータなどの乾式分級機を用いて分級することもできる。上記の混合した原料をＳｉＣ、石英、アルミナ、ＢＮ等の坩堝に詰め、アルゴン、窒素などの不活性雰囲気、水素を含む還元雰囲気、または大気中での酸化雰囲気にて焼成を行う。焼成は所定の温度及び時間で行う。焼成されたものを粉砕、分散、濾過等して目的の蛍光体粉末を得る。固液分離は濾過、吸引濾過、加圧濾過、遠心分離、デカンテーションなどの工業的に通常用いられる方法により行うことができる。乾燥は、真空乾燥機、熱風加熱乾燥機、コニカルドライヤー、ロータリーエバポレーターなどの工業的に通常用いられる装置により行うことができる。
【００４２】
蛍光部材は、蛍光体及び樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。封止部材がその他の成分を含む場合、その含有量は特に制限されず、目的等に応じて適宜選択することができる。例えば、その他の成分として、フィラーを含む場合、その含有量は樹脂１００質量部に対して、０．０１質量部以上２０質量部以下とすることができる。
【００４３】
発光装置の形式は特に制限されず、通常用いられる形式から適宜選択することができる。発光装置の形式としては、ピン貫通型、表面実装型等を挙げることができる。一般にピン貫通型とは、実装基板に設けられたスルーホールに発光装置のリード（ピン）を貫通させて発光装置を固定するものを指す。また表面実装型とは、実装基板の表面において発光装置のリードを固定するものを指す。
【００４４】
本実施形態に係る発光装置１００を図面に基づいて説明する。図１は、発光装置１００を示す概略断面図である。発光装置１００は、表面実装型発光装置の一例である。
発光装置１００は、可視光の短波長側（例えば、３８０ｎｍ以上４８５ｎｍ以下の範囲）の光を発し、発光ピーク波長が４３０ｎｍ以上４７０ｎｍ以下の範囲にある窒化ガリウム系化合物半導体の発光素子１０と、発光素子１０を載置する成形体４０と、を有する。成形体４０は、第１のリード２０及び第２のリード３０と、熱可塑性樹脂又は熱硬化性樹脂が一体的に成形されてなるものである。成形体４０は底面と側面を持つ凹部を形成しており、凹部の底面に発光素子１０が載置されている。発光素子１０は一対の正負の電極を有しており、その一対の正負の電極はそれぞれ第１のリード２０及び第２のリード３０とワイヤ６０を介して電気的に接続されている。発光素子１０は蛍光部材５０により被覆されている。蛍光部材５０はエポキシ樹脂、シリコーン樹脂、エポキシ変性シリコーン樹脂、変性シリコーン樹脂等の熱硬化性樹脂を含むことが好ましい。蛍光部材５０は例えば、発光素子１０からの光を波長変換する蛍光体７０として第一蛍光体７１及び第二蛍光体７２と樹脂とを含有してなる。
【００４５】
蛍光部材５０は、成形体４０の凹部内に載置された発光素子１０を覆うように透光性樹脂、ガラス等で充填されて形成される。製造の容易性を考慮すると、蛍光部材を構成する材料は、透光性樹脂が好ましい。透光性樹脂は、シリコーン樹脂組成物を使用することが好ましいが、エポキシ樹脂組成物、アクリル樹脂組成物等の絶縁樹脂組成物を用いることもできる。また、蛍光部材５０には蛍光体７０が含有されているが、さらに適宜、その他の材料を添加することもできる。例えば、光拡散材を含むことで、発光素子からの指向性を緩和させ、視野角を増大させることができる。
【００４６】
蛍光部材５０は、蛍光体７０を含む波長変換部材としてだけではなく、発光素子１０及び蛍光体７０を外部環境から保護するための部材としても機能する。図１では、蛍光体７０は蛍光部材５０中で偏在している。このように発光素子１０に接近して蛍光体７０を配置することにより、発光素子１０からの光を効率よく波長変換することができ、発光効率の優れた発光装置が構成できる。なお、蛍光体７０を含む蛍光部材５０と、発光素子１０との配置は、それらを接近して配置させる形態に限定されることなく、蛍光体７０への熱の影響を考慮して、蛍光部材５０中で発光素子１０と、蛍光体７０との間隔を空けて配置することもできる。また、蛍光体７０を蛍光部材５０の全体にほぼ均一の割合で混合することによって、色ムラがより抑制された光を得るようにすることもできる。
【００４７】
カラーフィルター
カラーフィルターは着色画素として、赤色画素、緑色画素及び青色画素を少なくとも有する。カラーフィルターの着色画素は、式（１）で与えられる積分値が所定の範囲となる限り特に制限されず、通常用いられる着色画素から適宜選択して用いることができる。中でもカラーフィルターの着色画素は以下の構成を備えることが好ましい。
【００４８】
カラーフィルターの緑色画素は、分光透過曲線における波長４６０ｎｍ以上６４０ｎｍ以下の範囲の積分値に対する波長５５０ｎｍ以上６４０ｎｍ以下の範囲の積分値の比率ＲＧ１が２５％以上であることが好ましく、３０％以上であることがより好ましい。前記比率ＲＧ１の上限値は特に制限されないが、例えば５０％以下であり、４５％以下である。
【００４９】
さらにカラーフィルターの緑色画素は、分光透過曲線における波長４６０ｎｍ以上６４０ｎｍの範囲の積分値に対する波長５６０ｎｍ以上６４０ｎｍ以下の範囲の積分値の比率ＲＧ２が１５％以上であることが好ましく、２０％以上であることがより好ましい。前記比率ＲＧ２の上限値は特に制限されないが、例えば４０％以下であり、３５％以下である。
【００５０】
カラーフィルターの赤色画素は、最大透過率を１００％とする分光透過曲線における透過率が８０％となる波長λ８０％を６１５ｎｍ以下の範囲に有することが好ましく、６１０ｎｍ以下の範囲に有することがより好ましい。波長λ８０％の下限値は、例えば５８０ｎｍ以上であり、５８５ｎｍ以上である。
また赤色画素は、最大透過率を１００％とする分光透過曲線における透過率が５０％となる波長λ５０％を６０５ｎｍ以下の範囲に有することが好ましく、６００ｎｍ以下の範囲に有することがより好ましい。波長λ5０％の下限値は、例えば５７０ｎｍ以上であり、５７５ｎｍ以上である。
【００５１】
カラーフィルターの構成は従来公知の構成から適宜選択することができる。カラーフィルターの構成としては、例えば、ガラス等の光透過性の基板上に、着色画素を構成する着色層が配置された公知のものを挙げることができる。
【００５２】
カラーフィルターに用いられる基板は、可視光に対して透過率を有すればよく、好ましくは８０％以上の透過率を有するものである。一般に、画像表示装置に用いられているものでよく、ＰＥＴ等のプラスチック基板、ガラス基板などが挙げられるが、通常はガラス基板を用いる。基板の厚みは特に限定されず目的等に応じて適宜選択すればよい。基板の厚みは例えば、１００μｍ〜１ｍｍ程度とすることができる。
基板上には遮光パターンを形成してもよい。遮光パターンとしては、あらかじめ基板上にクロム等の金属薄膜や遮光性樹脂組成物によるパターンを公知の方法で形成したものを用いればよい。
【００５３】
着色画素は、例えば、光透過性を有する基板上に形成された遮光パターン以外の開口部にカラーフィルター用樹脂組成物層を形成し、これを硬化することで形成することができる。
着色画素の配置は特に制限されず、例えば、ストライプ型、モザイク型、トライアングル型、４画素配置型等の一般的な配列とすることができる。また、着色画素の幅、面積等は任意に設定することができる。着色画素の厚みは、通常、１μｍ〜５μｍの範囲である。
【００５４】
基板上への着色画素の作製方法は、公知のインクジェット法、印刷法、フォトレジスト法、エッチング法など何れの方法でも構わない。しかし、高精細、分光特性の制御性及び再現性等を考慮すると、フォトレジスト法が好ましい。フォトレジスト法は、光透過性の樹脂中に顔料を、光開始剤、重合性モノマーと共に適当な溶剤に分散させた着色組成物を透明基板上に塗布、製膜して着色層を形成し、この着色層をパターン露光し、現像することで、１色の画素を形成し、これら工程を各色について繰り返し行って、カラーフィルターを作製する方法である。
【００５５】
カラーフィルターの着色画素を構成する着色層をフォトレジスト法により形成する場合、例えば、以下の方法に従う。着色剤となる顔料を透明な樹脂中に分散させた後、光開始剤、重合性モノマーと共に適当な溶剤と混合させる。着色剤となる顔料と透明樹脂を分散させる方法としてはミルベース、３本ロール、ジェットミル等様々な方法があるが、特にこれらに限定されるものではない。
【００５６】
カラーフィルターの着色層を形成する着色組成物に用いることのできる有機顔料の具体例を、以下にカラーインデックス番号で示す。赤色顔料としては、Ｃ．Ｉ． Ｐｉｇｍｅｎｔ Ｒｅｄ（ＰＲ） ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、２７２、２７９等が挙げられる。
【００５７】
黄色顔料としては、Ｃ．Ｉ． Ｐｉｇｍｅｎｔ Ｙｅｌｌｏｗ（ＰＹ） １５０、１３８の他に、ＰＹ１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３９、１４４、１４６、１４７、１４８、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００５８】
橙色顔料としてはＣ．Ｉ． Ｐｉｇｍｅｎｔ Ｏｒａｎｇｅ ３６、４３、５１、５５、５９、６１、７１、７３等が挙げられる。
【００５９】
緑色顔料としては、Ｃ．Ｉ． Ｐｉｇｍｅｎｔ Ｇｒｅｅｎ（ＰＧ） ３６の他にＰＧ ７、１０、３７等が挙げられる。
【００６０】
青色顔料としては、Ｃ．Ｉ． Ｐｉｇｍｅｎｔ Ｂｌｕｅ（ＰＢ）１５、１５：１、１５：２、１５：３、１５：４、１５：６、１６、２２、６０、６４、８０等が挙げられる。
【００６１】
紫色顔料としては、Ｃ．Ｉ． Ｐｉｇｍｅｎｔ Ｖｉｏｌｅｔ（ＰＶ） １、１９、２３、２７、２９、３０、３２、３７、４０、４２、５０等が挙げられる。
【００６２】
上記の有機顔料は、目的とする着色層の構成等に応じて１種を単独で用いても２種以上を組み合わせて用いてもよい。
【００６３】
また、上記有機顔料と組み合わせて、彩度と明度のバランスを取りつつ良好な塗布性、感度、現像性等を確保するために、無機顔料を組み合わせて用いることも可能である。無機顔料としては、黄色鉛、亜鉛黄、べんがら（赤色酸化鉄（III））、カドミウム赤、群青、紺青、酸化クロム緑、コバルト緑等の金属酸化物粉、金属硫化物粉、金属粉等が挙げられる。さらに、調色のため、耐熱性が低下しない範囲で染料を含有してもよい。
【００６４】
着色組成物に用いる樹脂は、可視光領域の４００ｎｍ以上７００ｎｍ以下の全波長領域において透過率が好ましくは８０％以上、より好ましくは９５％以上の光透過性の樹脂である。樹脂には、熱可塑性樹脂、熱硬化性樹脂及び感光性樹脂が含まれる。光透過性の樹脂には、必要に応じて、その前駆体である、放射線照射により硬化して光透過性の樹脂を生成するモノマー若しくはオリゴマーを単独で、又は２種以上混合して用いることができる。
【００６５】
樹脂、光開始剤、重合性モノマー、これらを用いる画素の形成方法等の詳細については、例えば、特開２００９−７６８３６号公報の段落番号０１０２から０１１９の記載を参照することができる。
【００６６】
光透過制御部材
画像表示装置は、光透過制御部材を備える。光透過制御部材は、発光装置からの光を表示すべき画像に応じて透過又は非透過することでカラーフィルターに入射する光を制御する。光透過制御部材は通常用いられる部材から適宜選択され、例えば液晶層を有する液晶セルを用いることができる。
【００６７】
画像表示装置は、特定構成の発光素子と特定構成のカラーフィルターと光透過制御部材を備えていればよく、その構成は特に制限されず、通常用いられる画像表示装置の構成から適宜選択することができる。
【実施例】
【００６８】
以下、本発明を実施例により具体的に説明するが、本発明はこれらの実施例に限定されるものではない。
【００６９】
第一蛍光体として、式（Ｉ）で表される組成を有する緑色蛍光体１から４を、以下に示す組成となるように原料混合物を調製し、これを熱処理することで製造してそれぞれ準備した。
緑色蛍光体１：（Ｓｒ０．６８，Ｂａ０．２０，Ｅｕ０．１２）Ｇａ２Ｓ４
緑色蛍光体２：（Ｓｒ０．８８，Ｅｕ０．１２）Ｇａ２Ｓ４
緑色蛍光体３：（Ｓｒ０．６８，Ｃａ０．２０，Ｅｕ０．１２）Ｇａ２Ｓ４
緑色蛍光体４：（Ｓｒ０．５８，Ｃａ０．３０，Ｅｕ０．１２）Ｇａ２Ｓ４
【００７０】
また比較用に下記式（III）で表される組成を有するβサイアロン蛍光体である緑色蛍光体Ｃ１及びＣ２を準備した。
Ｓｉ６−ｚＡｌｚＯｚＮ８−ｚ：Ｅｕ    （III）
（０＜ｚ≦４．２）
【００７１】
準備した蛍光体の平均粒径、蛍光体粉体の発光色の色度座標（ｘ，ｙ）、発光ピーク波長、発光ピーク波長よりも長波長側の範囲で最大発光強度に対して２０％の発光強度を示す波長（Ｗ２０％Ｌ）と、発光ピーク波長（Ｗｍａｘ）との差（Ｗ２０％Ｌ−Ｗｍａｘ）を表１に示す。
【００７２】
【表１】
2019148808.tif 000004
【００７３】
各蛍光体について、黄色領域の発光強度に対応するＷ２０％Ｌ−Ｗｍａｘを見てみると、緑色蛍光体１から４では、組成が異なる緑色蛍光体Ｃ１及びＣ２に比べて数値が小さく、黄色領域の発光強度が小さいことが分かる。また（Ｗ２０％Ｌ−Ｗｍａｘ）／（Ｗｍａｘ−Ｗ２０％Ｓ）は１．４であった。
【００７４】
第二蛍光体として、式（IIａ）で表される組成を有する赤色蛍光体１を準備した。
Ｋ２［Ｓｉ１−ａＭｎ４＋ａＦ６］    （IIａ）
（０．０１＜ａ＜０．２０）
【００７５】
（発光装置１の作製）
発光波長４５１ｎｍの青色発光ＬＥＤ（発光素子）に、緑色蛍光体１と赤色蛍光体１とを組み合わせて、以下のようにして発光装置を作製した。
発光装置が発する混色光のカラーフィルター透過後の色度座標がｘ＝０．２８５、ｙ＝０．２６５付近となるように配合した蛍光体をシリコーン樹脂に添加し、混合分散した後、更に脱泡することにより蛍光体含有樹脂組成物を得た。次にこの蛍光体含有樹脂組成物を発光素子の上に注入、充填し、さらに加熱することで樹脂組成物を硬化させた。このような工程により発光装置１を作製した。
【００７６】
（発光装置２の作製）
緑色蛍光体１の代わりに緑色蛍光体２を用いたこと以外は上記と同様にして発光装置２を作製した。
【００７７】
（発光装置３の作製）
緑色蛍光体１の代わりに緑色蛍光体３を用いたこと以外は上記と同様にして発光装置３を作製した。
【００７８】
（発光装置４の作製）
緑色蛍光体１の代わりに緑色蛍光体４を用いたこと以外は上記と同様にして発光装置４を作製した。
【００７９】
（発光装置Ｃ１の作製）
緑色蛍光体１の代わりに緑色蛍光体Ｃ１を用いたこと以外は上記と同様にして発光装置Ｃ１を作製した。
【００８０】
（発光装置Ｃ２の作製）
緑色蛍光体１の代わりに緑色蛍光体Ｃ２を用いたこと以外は上記と同様にして発光装置Ｃ２を作製した。
【００８１】
上記で得られた発光装置１から４、Ｃ１及びＣ２について、波長に対する相対発光強度を示す発光スペクトルを図２Ａ、図２Ｂ、図２Ｃ及び図２Ｄに示す。図２Ａは、発光装置１、２及びＣ２について、波長に対する相対発光強度を示す可視領域の発光スペクトルであり、図２Ｃは、発光装置３、４及びＣ１について、波長に対する相対発光強度を示す可視領域の発光スペクトルである。図２Ｂは、図２Ａにおける４８０ｎｍ以上６３０ｎｍ以下の領域の拡大図であり、図２Ｄは、図２Ｃにおける４８０ｎｍ以上６３０ｎｍ以下の領域の拡大図である。
【００８２】
図３は、画像表示装置に用いるカラーフィルターの波長に対する透過率を示す透過スペクトル（分光透過曲線）である。図３に示す透過スペクトルにおいては、波長４６０ｎｍ以上６４０ｎｍ以下の範囲の積分値に対する波長５５０ｎｍ以上６４０ｎｍ以下の範囲の積分値の比率は、４０％である。また、波長４６０ｎｍ以上６４０ｎｍの範囲の積分値に対する波長５６０ｎｍ以上６４０ｎｍ以下の範囲の積分値の比率は、３２％である。
【００８３】
また図３における赤色画素の透過スペクトルにおいては、透過率が８０％となる波長が５９６ｎｍであり、透過率が５０％となる波長が５８５ｎｍである。
【００８４】
（実施例１）
上記で得られた発光装置１と図３に示す透過スペクトルを有するカラーフィルターとを組合せて画像表示装置１が構成される。
画像表示装置１について、発光装置１からの光を、図３に示す透過スペクトルを有するカラーフィルターを透過させた後の透過光のスペクトルをシミュレーションにより得た。得られた透過光スペクトルを図４Ａに示す。
【００８５】
（実施例２）
発光装置１の代わりに発光装置２を用いて画像表示装置２が構成される。実施例１と同様にして得られた画像表装置２についての透過光スペクトルを図４Ａに示す。
【００８６】
（実施例３）
発光装置１の代わりに発光装置３を用いて画像表示装置３が構成される。実施例１と同様にして得られた画像表装置３についての透過光スペクトルを図４Ｃに示す。
【００８７】
（実施例４）
発光装置１の代わりに発光装置４を用いて画像表示装置４が構成される。実施例１と同様にして得られた画像表装置４についての透過光スペクトルを図４Ｃに示す。
【００８８】
（比較例１）
発光装置１の代わりに発光装置Ｃ１を用いて画像表示装置Ｃ１が構成される。実施例１と同様にして得られた画像表装置Ｃ１についての透過光スペクトルを図４Ｃに示す。
【００８９】
（比較例２）
発光装置１の代わりに発光装置Ｃ２を用いて画像表示装置Ｃ２が構成される。実施例１と同様にして得られた画像表装置Ｃ２についての透過光スペクトルを図４Ａに示す。
【００９０】
図４Ａは、実施例１、２及び比較例２について、透過光の波長に対する相対発光強度を示す可視領域のスペクトルであり、図４Ｃは、実施例３、４及び比較例１について、透過光の波長に対する相対発光強度を示す可視領域のスペクトルである。図４Ｂは、図４Ａにおける４８０ｎｍ以上６３０ｎｍ以下の領域の拡大図であり、図４Ｄは、図４Ｃにおける４８０ｎｍ以上６３０ｎｍ以下の領域の拡大図である。
【００９１】
図４Ａ及び図４Ｃに示す透過光スペクトルについて、下記式（１）で与えられる積分値をそれぞれ算出した。結果を表２に示す。
【００９２】
【数３】
2019148808.tif 000005
【００９３】
式中、λは波長（ｎｍ）を表し、Ｉ（λ）は、第一蛍光体の波長λｎｍにおける相対発光強度を表し、ＴＲ（λ）は、カラーフィルターの赤色画素の波長λｎｍにおける相対分光透過率を表す。
【００９４】
【表２】
2019148808.tif 000006
【００９５】
表２から、緑色蛍光体の発光ピーク波長が５２５ｎｍ以上５４０ｎｍ未満の実施例１、２及び比較例２において、緑色蛍光体が式（Ｉ）で表される組成を有する実施例１及び２では積分値が２．５未満であるのに対して、緑色蛍光体の組成が異なる比較例２では積分値が２．５以上となっている。
また、緑色蛍光体の発光ピーク波長が５４０ｎｍ以上５４９ｎｍ以下の実施例３、４及び比較例１において、緑色蛍光体が式（Ｉ）で表される組成を有する実施例３及び４では積分値が５．５未満であるのに対して、緑色蛍光体の組成が異なる比較例１では積分値が５．５以上となっている。
【００９６】
上記で得られた発光装置からの光を、図３に示す透過スペクトルを有するカラーフィルターを透過させた後の透過光の色度座標をシミュレーションした結果を表３に示す。表３には、カラーフィルターの赤色画素からの透過光の色度座標ＣＦＲ、緑色画素からの透過光の色度座標ＣＦＧ、青色画素からの透過光の色度座標ＣＦＢ、カラーフィルター全体からの透過光の色度座標ＣＦＷを示す。併せてカラーフィルター透過後の透過光の輝度を、比較例１における輝度を１００とした相対輝度Ｙとして示す。更にＮＴＳＣ比（％）、ＤＣＩ包含率（％）をそれぞれ算出した。
また更にカラーフィルター透過後の発光スペクトルにおける４９０ｎｍ以上５７０ｎｍ以下の発光強度の積分値ＩＧに対する５７０ｎｍ以上６００ｎｍ以下の発光強度の積分値ＩＹの比を積分比ＩＹ／ＩＧとして算出した。
【００９７】
【表３】
2019148808.tif 000007
【００９８】
表３に示すように、実施例１及び２は比較例１と比較して、相対輝度Ｙを維持（≧９７）しながらＮＴＳＣ比及びＤＣＩ包含率を大幅に高くすることができる。また、実施例３は比較例１と比較して、相対輝度Ｙ、ＮＴＳＣ比及びＤＣＩ包含率を高くすることが出来る。実施例４については比較例１と比較してＮＴＳＣ比及びＤＣＩ包含率はほぼ同等でありながら、相対輝度Ｙが高い。
比較例２は比較例１と比較しＮＴＳＣ比及びＤＣＩ包含率は大幅に高いが、相対輝度が低下する。また、発光ピーク波長が同じである（５３３ｎｍ）実施例１と比較すると相対輝度、ＮＴＳＣ比及びＤＣＩ包含率のいずれもが低くなっている。
【００９９】
一般的に緑色蛍光体の発光ピーク波長が短波にシフトすると、ＮＴＳＣ比、ＤＣＩ包含率は高くなるが、輝度は低下するトレードオフの関係にあると考えられる。
図５Ａに示すように、実施例１及び２に係る第一蛍光体（緑色蛍光体１及び２）は、比較例１のβサイアロン蛍光体（緑色蛍光体Ｃ２）より、粉体の発光スペクトルにおいて発光ピーク波長より長波側の波長領域つまり黄色領域の発光強度が低く、図５Ｂに示すように、実施例３及び４に係る第一蛍光体（緑色蛍光体３及び４）は、比較例２のβサイアロン蛍光体（緑色蛍光体Ｃ１）より、粉体の発光スペクトルにおいて発光ピーク波長より長波側の波長領域つまり黄色領域の発光強度が低くなっており、ＮＴＳＣ比、ＤＣＩ包含率には有利である。これは赤色画素透過後における緑色蛍光体に由来する黄色発光成分が赤色蛍光体からの発光へ混色することが少なくなり、これは赤色の色純度が高くなることを意味する。
つまり、βサイアロン蛍光体よりピーク波長が長波の式（Ｉ）の組成を有するチオガレート蛍光体で同等のＮＴＳＣ比、ＤＣＩ包含率が得られるので、高輝度を得ることが出来る。
【産業上の利用可能性】
【０１００】
本開示に係る画像表示装置は、優れた色再現性と高輝度とを同時に達成することができ、産業上の利用可能性が高い。
【符号の説明】
【０１０１】
１０：発光素子、５０：蛍光部材、７１：第一蛍光体、７２：第二蛍光体、１００：発光装置
【図１】
2019148808.tif 000010
【図２Ａ】
2019148808.tif 000011
【図２Ｂ】
2019148808.tif 000012
【図２Ｃ】
2019148808.tif 000013
【図２Ｄ】
2019148808.tif 000014
【図３】
2019148808.tif 000015
【図４Ａ】
2019148808.tif 000016
【図４Ｂ】
2019148808.tif 000017
【図４Ｃ】
2019148808.tif 000018
【図４Ｄ】
2019148808.tif 000019
【図５Ａ】
2019148808.tif 000020
【図５Ｂ】
2019148808.tif 000021